(57)【要約】【課題】古紙として再用する際の離解性が良く、リサイクル性に優れると共に、優れたガスバリア性を有する紙容器用積層材料を提供することにある。【解決手段】紙からなる基材層（１１）の一方の面に変性ポリエチレンテレフタレート樹脂を主成分とするものからなるアンカーコート層（１２）、酸化珪素、酸化アルミニウム又は金属アルミニウムの蒸着薄膜層（１３）を積層した蒸着紙（１０）の蒸着薄膜層（１３）面に接着剤層（２０）、板紙層（２１）を積層した積層体からなることを特徴とする。【選択図】図１
2004351739.tif 000002
【特許請求の範囲】
【請求項１】
紙からなる基材層の一方の面にアンカコート層、無機酸化物若しくは金属アルミニウムの蒸着薄膜層を積層した蒸着紙の蒸着薄膜層面に接着剤層、板紙層を積層した積層体であって、該アンカーコート層が変性ポリエチレンテレフタレート樹脂を主成分とするものからなることを特徴とする紙容器用積層材料。
【請求項２】
前記無機酸化物が酸化珪素若しくは酸化アルミニウムであることを特徴とする請求項１記載の紙容器用積層材料。
【発明の詳細な説明】
【０００１】
【発明の属する技術分野】
本発明は食品類の包装分野で使用される紙容器用積層材料に関するものである。
【０００２】
【従来の技術】
従来、紙は単体として使用した時その通気性が良いことや各種包装機能に優れていることにより、広く包装材料として利用されている。一方、各種ガスバリア性を必要とする内容物を包装する場合は、基材となる紙にガスバリア性樹脂、特に塩化ビニリデン系樹脂をコーティングしたものや、アルミニウム箔を貼り合わせたもの、あるいは各種プラスチックフイルムを貼り合わせたものなどが多く利用されてきた。近年の地球環境汚染の問題や循環型社会構築の為のリサイクルの推進に際し、ガスバリア層として塩素系化合物を含むものを使用したものは、内容物を包装後に廃棄され、焼却した場合に有害物質生成の原因になったり、アルミニウム箔や各種プラスチックフイルムを貼り合わせたものは、紙のリサイクル使用に際し、紙との分離工程などで種々の弊害が生ずるなどの問題を有していた。これらを改善する為に、紙からなる基材層にポリビニルアルコール樹脂と無機層状化合物との混合物を含浸させた包装材料が提案されている（例えば、特許文献１参照。）。
【０００３】
【特許文献１】
特開２００１−２７１２８８号公報
【０００４】
【発明が解決しようとする課題】
しかしながら、前記提案されている包装材料は、リサイクル性は良いが、ガスバリア性の点で不十分であり、両性能を満足させるものが求められていた。
【０００５】
本発明の課題は、古紙として再利用する際の離解性が良く、リサイクル性に優れると共に、優れたガスバリア性を有する紙容器用積層材料を提供することにある。
【０００６】
【課題を解決するための手段】
本発明の請求項１に係る発明は、紙からなる基材層の一方の面にアンカコート層、無機酸化物若しくは金属アルミニウムの蒸着薄膜層を積層した蒸着紙の蒸着薄膜層面に接着剤層、板紙層を積層した積層体であって、該アンカーコート層が変性ポリエチレンテレフタレート樹脂を主成分とするものからなることを特徴とする紙容器用積層材料である。
【０００７】
本発明の請求項２に係る発明は、上記請求項１に係る発明において、前記無機酸化物が酸化珪素若しくは酸化アルミニウムであることを特徴とする紙容器用積層材料である。
【０００８】
【作用】
本発明によれば、アンカーコート層が変性ポリエチレンテレフタレート樹脂を主成分とするものからなっているので、古紙として再利用する際の離解性が良く、リサイクル性に優れており、蒸着薄膜層が酸化珪素、酸化アルミニウム又は金属アルミニウムの無機酸化物からなっているので、ガスバリア性が優れている。
【０００９】
【発明の実施の形態】
本発明の紙容器用積層材料を実施の形態に沿って以下に詳細に説明する。
【００１０】
図１は本発明の紙容器用積層材料の一実施例の側断面図であり、基材層（１１）の一方の面にアンカーコート層（１２）、蒸着薄膜層（１３）を積層した蒸着紙（１０）の蒸着薄膜層（１３）面に接着剤層（２０）、板紙層（２１）を積層した構成になっている。
【００１１】
前記アンカーコート層（１２）の反対側の基材層（１１）表面に印刷層をさらに積層しても良く、その場合使用する印刷インキは廃棄、焼却される場合の環境問題などを考慮すると塩素系化合物を含んでいないものを選定することが好ましく、印刷方式は公知のグラビア印刷方式、オフセット印刷方式等が利用される。また、蒸着薄膜層（１３）の上にさらにアンカーコート層と蒸着薄膜層を積層しても良く、その場合はガスバリア性がさらに向上する。
【００１２】
前記基材層（１１）に使用する紙は、上質紙、アート紙、コート紙、クラフト紙、純白ロール紙などの洋紙が使用でき、紙の坪量については適宜選択できる。
【００１３】
前記アンカーコート層（１２）は、変性ポリエチレンテレフタレート樹脂を主成分とするものからなっている。積層方法は変性ポリエチレンテレフタレート樹脂を水に分散させた総固形分４０重量％の水性分散液をグラビアロールコート法等の塗布方法でコートし、１２０〜１８０℃で乾燥して被膜を形成させる。塗布量は５〜６ｇ／ｍ２（乾燥状態）が好ましい。具体的な水性分散液として、例えば、ＥＶＣｏＲｅｓｅａｒｃｈ社のコート液（商品名：ＥｖＣｏｔｅ  ＰＷＲＨＦ−４０）あるいはコート液（商品名：ＥｖＣｏｔｅ  ＰＧＬＲＦ−４０）等を利用することにより、古紙として再利用する際に５０℃以上に加温すれば、優れた離解性が得られる。
【００１４】
前記蒸着薄膜層（１３）は、無機酸化物若しくは金属アルミニウムからなっており、無機酸化物としては酸化珪素若しくは酸化アルミニウムを使用することにより、優れたガスバリア性が得られる。厚みは５〜３００ｎｍが好ましい。積層方法は公知の真空蒸着法で成膜し、形成する。
【００１５】
前記接着剤層（２０）は、アクリル系樹脂、酢酸ビニル樹脂、エチレン・酢酸ビニル共重合体樹脂又はポリエステル系樹脂のいずれか１種類の樹脂を主成分とするものが主に使用される。
【００１６】
前記板紙層（２１）に使用する板紙は、坪量１００〜５００ｇ／ｍ２  のものを使用する。
【００１７】
前記蒸着紙（１０）と板紙（２１）の積層方法は、前記のいずれか１種類の樹脂を主成分とするものからなる水分散溶液若しくはエマルジョン溶液を用いて、公知のウェットラミネーション法で積層する。
【００１８】
【実施例】
本発明の紙容器用積層材料を具体的な実施例に基づいて説明する。
【００１９】
〈実施例１〉
コート機及び真空蒸着機を用いて、基材層（１１）として坪量１５０ｇ／ｍ２の片面コート紙を使用し、そのコート面にＥＶＣｏＲｅｓｅａｒｃｈ社のコート液（商品名：ＥｖＣｏｔｅ  ＰＷＲＨＦ−４０）を使用して塗布量５ｇ／ｍ２  （乾燥状態）のアンカーコート層（１２）を積層し、その上に厚さ５０ｎｍの酸化珪素の蒸着薄膜層（１３）を積層した蒸着紙（１０）を作成した。引き続き、ウェットラミネート機を用いて、その蒸着紙（１０）の蒸着薄膜層（１３）面にエチレン・酢酸ビニル共重合体のエマルジョン溶液を介して坪量５００ｇ／ｍ２の板紙を貼り合わせ、本発明の紙容器用積層材料を作成した。
【００２０】
〈比較例１〉
坪量８４．９ｇ／ｍ２  の片面コート紙のコート面にポリビニルアルコール樹脂とモンモリロナイトとを重量％比で５０：５０に配合した混合物の全固形分５重量％の水／イソプロピルアルコール溶液の塗布液を使用して、塗布量１．２ｇ／ｍ２（乾燥状態）のガスバリア性被膜を形成させたバリア紙を作成し、そのバリア紙を蒸着紙の代替えとして使用した以外は、実施例１と同様にして比較用の紙容器用積層材料を作成した。
【００２１】
〈評価〉
実施例１及び比較例１の紙容器用積層材料の酸素ガス透過率及び水蒸気透過率を以下の方法で測定し、さらにリサイクル性を評価した、その結果を表１に示す。
（１）酸素透過率測定方法
モダンコントロール社製（ＭＯＣＯＮ    ＯＸＴＲＡＮ、１０／５０Ａ）を用いて、２５℃、６５％ＲＨ雰囲気下で測定した。
（２）水蒸気透過率測定方法
モダンコントロール社製（ＭＯＣＯＮ    ＰＥＲＭＡＴＲＡＮ、Ｗ６型）を用いて、４０℃、９０％ＲＨ雰囲気下で測定した。
【００２２】
【表１】
2004351739.tif 000003
【００２３】
表１の結果から、実施例１の紙容器用積層材料は、酸素ガス透過率及び水蒸気透過率が共に小さく、リサイクル性も良好であり、比較例１の紙容器積層材料は特に酸素ガス透過率が大きい。
【００２４】
【発明の効果】
本発明の紙容器用積層材料は、紙からなる基材層の一方の面に変性ポリエチレンテレフタレート樹脂を主成分とするものからなるアンカーコート層、無機酸化物若しくは金属アルミニウムの蒸着薄膜層を積層した蒸着紙の蒸着薄膜層面に接着剤層、板紙層を積層した積層体からなっているので、古紙として再利用する場合の離解性が良く、リサイクル性が優れると共に、ガスバリア性も優れる。
【図面の簡単な説明】
【図１】本発明の紙容器用積層材料の一実施例の側断面図である。
【符号の説明】
１０…蒸着紙
１１…基材層
１２…アンカーコート層
１３…蒸着薄膜層
２０…接着剤層
２１…板紙層
【図１】
2004351739.tif 000004